(57)【要約】  【課題】光により発光し、光を取り除いた後にも極めて長時間の残光輝度特性を有すると共に、耐水性にも優れ、低比重、高強力、低伸度の特性を有する蓄光釣り糸を提供する。【解決手段】破断強度が１７〜３０ｃＮ／ｄｔｅｘ、初期弾性率が４４０〜５５０ｃＮ／ｄｔｅｘのフィラメントを複数本撚りおよび／または製紐してなる擬似モノフィラメントからなる芯成分の表面に、アルカリ土類金属酸化物に賦活剤として希土類酸化物をドープさせてなる蓄光性蛍光体を含有するコーティング材からなるコーティング成分を被覆した複合繊維からなり、芯成分の面積割合が５０〜９５％、コーティング成分の面積割合が５〜５０％、比重が１．０〜１．３の範囲にある蓄光釣り糸。【選択図】なし【特許請求の範囲】
【請求項１】
合成繊維からなる芯成分の表面に、蓄光性成分を含有するコーティング材からなるコーティング成分を被覆した複合繊維からなり、繊維軸に垂直な断面における前記芯成分の面積割合が５０〜９５％、前記コーティング成分の面積割合が５〜５０％、比重が１．０〜１．３の範囲であって、前記芯成分が、破断強度が１７〜３０ｃＮ／ｄｔｅｘ、初期弾性率が４４０〜５５０ｃＮ／ｄｔｅｘのフィラメントを複数本撚りおよび／または製紐してなる擬似モノフィラメントであり、前記コーティング成分に含有される蓄光性成分が、アルカリ土類金属酸化物に賦活剤として希土類酸化物をドープさせてなる蓄光性蛍光体であることを特徴とする蓄光釣り糸。
【請求項２】
２０℃の水中に２４時間放置後の残光輝度保持率が４０〜１００％の範囲にあることを特徴とする請求項１に記載の蓄光釣り糸。
【請求項３】
前記蓄光性蛍光体の粒子表面にリン酸塩がコーティングされていることを特徴とする請求項１または２に記載の蓄光釣り糸。
【請求項４】
破断強力が１０〜２８ｃＮ／ｄｔｅｘの範囲にあることを特徴とする請求項１〜３のいずれか１項に記載の蓄光釣り糸。
【請求項５】
破断伸度が、２〜１０％の範囲にあることを特徴とする請求項１〜４のいずれか１項に記載の蓄光釣り糸。
【請求項６】
アオリイカのエギ釣り用釣り糸であることを特徴とする請求項１〜５のいずれか１項に記載の蓄光釣り糸。
【発明の詳細な説明】
【技術分野】
【０００１】
本発明は、光などの外部刺激により発光し、光を取り除いた後においても極めて長時間の残光輝度特性を有すると共に、耐水性に優れ、低比重、高強力、低伸度の特性を有する蓄光釣り糸に関するものである。
【背景技術】
【０００２】
近年、釣具の進化はめざましく、中でも釣り糸の分野では、それぞれの釣り用途に最も適した釣り糸の開発が盛んに行われている。
【０００３】
例えば、夜釣り用の釣り糸としては、蓄光性蛍光体を含有し、光などの外部刺激により光を蓄え、光を取り除いた後においても暗所で発光し続ける蓄光性釣り糸が提案されているが、この蓄光性蛍光体は水と反応することにより蓄光性能を失効してしまうため、釣り糸としての耐久性に欠けることから、この点の改善が望まれていた。
【０００４】
蓄光性蛍光体の水との反応を抑える技術としては、複合繊維の少なくとも内層の一部を構成する成分を蓄光性蛍光顔料を含有する熱可塑性ポリマとし、最表層を構成する熱可塑性ポリマの吸水率を０．５重量％以下とした夜光性複合繊維（例えば、特許文献１参照）、および特定の吸水率を有する熱可塑性合成樹脂と蓄光性蛍光体とからなる樹脂組成物を少なくとも一部の構成成分とする発光性モノフィラメント（例えば、特許文献２参照）などが提案されている。
【０００５】
しかし、これら従来の蓄光釣り糸は、耐水性の問題は解決できるものの、夜釣り用釣り糸としての十分な視認性を確保するには、蓄光性蛍光体を多量に添加する必要があるため、結果として強力の低下が招かれてしまうという不具合を包含していた。そればかり、釣糸の素材が、ポリアミド樹脂、フッ素樹脂、ポリフェニレンサルファイド樹脂、ポリエステル系樹脂などのモノフィラメントからなることから、釣り糸の伸びが大きいため、夜釣りによるアオリイカ釣りに使用する場合の釣り果に多くを期待できないという問題があった。
【０００６】
つまり、夜釣りによる釣り、特にアオリイカ釣りにおいては、エギ（海老の形をした疑似餌）を使用することから、このエギの動きを大きくすると共に、エギに海老が跳ねるような縦の動きを演出して、獲物に対するアピール力を高めることが要求されるが、釣糸の伸びが大きい場合には、糸の伸びが邪魔をしてエギの動きが小さくなってしまい、アピール力の低下から、結果として釣果が下がっていたのである。
【０００７】
また、高強力、低伸度の蓄光釣り糸としては、芯成分を特定の比重、引張強度、引張弾性率を有する有機合成繊維とし、被覆成分を特定の平均粒径を有する蓄光剤を含有してなる熱可塑性合成樹脂とした複合繊維から構成した蓄光繊維（例えば、特許文献３参照）が提案されているが、この蓄光釣り糸を使用してアオリイカ釣りを行い、エギにアクションを加えた場合には、釣り糸の比重が重すぎるために、エギを投げ入れアオリイカが居る深さ（棚）までエギを沈めるのと同時に、釣り糸が沈んでしまい、結果として海老に似せて作られたエギの動きに海老が跳ねるような縦の動きを演出することができず、アピール力の低下から釣果が下がってしまうという問題があった。
【特許文献１】特開２００１−１２３３２８号公報
【特許文献２】特開２００１−８９９２８号公報
【特許文献３】特開２００５−２００７７４号公報
【発明の開示】
【発明が解決しようとする課題】
【０００８】
本発明は、上述した問題点の解決を目的として検討した結果達成されたものである。
【０００９】
したがって、本発明の目的は、光などの外部刺激により発光し、光を取り除いた後においても極めて長時間の残光輝度特性を有すると共に、耐水性にも優れ、低比重、高強力、低伸度の特性を有する蓄光釣り糸を提供することにある。
【課題を解決するための手段】
【００１０】
上記目的を達成するために本発明によれば、合成繊維からなる芯成分の表面に、蓄光性成分を含有するコーティング材からなるコーティング成分を被覆した複合繊維からなり、繊維軸に垂直な断面における前記芯成分の面積割合が５０〜９５％、前記コーティング成分の面積割合が５〜５０％、比重が１〜１．３の範囲であって、前記芯成分が、破断強度が１７〜３０ｃＮ／ｄｔｅｘ、初期弾性率が４４０〜５５０ｃＮ／ｄｔｅｘのフィラメントを複数本撚りおよび／または製紐してなる擬似モノフィラメントであり、前記コーティング成分に含有される蓄光性成分が、アルカリ土類金属酸化物に賦活剤として希土類酸化物をドープさせてなる蓄光性蛍光体であることを特徴とする蓄光釣り糸が提供される。
【００１１】
なお、本発明の蓄光釣り糸においては、
２０℃の水中に２４時間放置後の残光輝度保持率が４０〜１００％の範囲にあること、蓄光性蛍光体の粒子表面にリン酸塩がコーティングされていること、
破断強力が１０〜２８ｃＮ／ｄｔｅｘの範囲にあること、
破断伸度が２〜１０％の範囲にあること、および
アオリイカのエギ釣り用釣り糸であること
が、いずれも好ましい条件として挙げられ、これらの条件を満たすことによりさらに優れた効果を取得することができる。
【発明の効果】
【００１２】
本発明によれば、高強度で耐水性にも優れ、低比重、高強力、低伸度の釣り糸として繰り返し使用した場合においても、強度や残光輝度特性の低下が小さく、十分な耐久性を有する蓄光釣り糸を得ることができる。したがって、本発明の蓄光釣り糸は、アオリイカのエギ釣り用蓄光釣り糸として好ましく使用することができ、特に夜釣りにおいてしっかりと糸が視認できると共に、エギの動きも海老が跳ねるような大きな縦の動きが演出るようになり、アオリイカの釣果アップに繋がることから、その実用性は極めて高いといえる。
【発明を実施するための最良の形態】
【００１３】
以下、本発明を具体的に説明する。
【００１４】
本発明の蓄光釣り糸は、合成繊維からなる芯成分の表面に、蓄光性成分を含有するコーティング材からなるコーティング成分を被覆した複合繊維からなり、繊維軸に垂直な断面における芯成分の面積割合が５０〜９５％、コーティング成分の面積割合が５〜５０％、比重が１．０〜１．３の範囲であって、芯成分が破断強度１７〜３０ｃＮ／ｄｔｅｘ、初期弾性率４４０〜５５０ｃＮ／ｄｔｅｘのフィラメントを複数本撚りおよび／または製紐してなる擬似モノフィラメントであり、コーティング成分に含有される蓄光性成分が、アルカリ土類金属酸化物に賦活剤として希土類酸化物をドープさせてなる蓄光性蛍光体であることを特徴とする。
【００１５】
芯成分を構成する合成繊維に含まれるフィラメントは、引張強度が１７〜３０ｃＮ／ｄｔｅｘ、特に１９〜２５ｃＮ／ｄｔｅｘであることが重要であり、引張強度が１７ｃＮ／ｄｔｅｘ未満では、コーティングされて得られた釣り糸の強度が低下するため好ましくない。一方、引張強度が３０ｃＮ／ｄｔｅｘより大きいフィラメントは、現在の技術では得ることが困難である。
【００１６】
また、芯成分を構成する合成繊維に含まれるフィラメントは、初期弾性率が４４０〜５５０ｃＮ／ｄｔｅｘ、特に４７０〜５２０ｃＮ／ｄｔｅｘであることが重要であり、初期弾性率が４４０ｃＮ／ｄｔｅｘ未満では、エギの動きが悪くなったり、当たりが分かりづらくなったりして低感度な釣り糸になるため好ましくない。一方、初期弾性率が５５０ｃＮ／ｄｔｅｘより大きい場合は、高感度ではあるが、エギにアクションを付けるために釣り竿を上下に動かしたときに竿先や釣り人の手首や、腕にかかる負荷が大きく成るため好ましくない。
【００１７】
本発明の芯成分を構成する上記の特性を満たすフィラメントとしては、例えば高密度ポリエチレン繊維［東洋紡（株）製ダイニーマ（登録商標）、三井石油化学（株）製テクミロン（登録商標）］、全芳香族ポリアミドの乾湿式紡糸で得られるパラ系アラミド繊維［東レ・デュポン（株）製ケブラー（登録商標）、テイジン・トワロン（株）製トワロン（登録商標）、帝人（株）製テクノーラ（登録商標）］、全芳香族ポリエステルの溶融液晶紡糸で得られる全芳香族ポリエステル繊維［クラレ（株）製ベクトラン（登録商標）］、ポリパラフェニレンベンゾビスオキサゾールの液晶紡糸で得られるＰＢＯ繊維［東洋紡（株）製ザイロン（登録商標）］、ＰＡＮ系炭素繊維［東レ（株）製トレカ（登録商標）、東邦テナックス（株）製ベスファイト（登録商標）］、ピッチ系炭素繊維［三菱化成（株）製ダイアリード（登録商標）］などが挙げられるが、上記の特性を満たす限りこれらに限定されるものではない。
【００１８】
本発明における芯成分は、上記の特性を満たすフィラメントの複数本を撚りおよび／または製紐してなる擬似モノフィラメントであることが重要であり、複数本のフィラメントを単に引き揃えただけでは、繊維のバラケを生じるためコーティング成分を均一に施すことが困難になるばかりか、高強力、低伸度の特性を得ることができなくなる。
【００１９】
また、フィラメント本数、撚りの程度、紐にする場合の密度などについては、目的とする釣り糸の太さや用途などに応じて任意に設定することができる。
【００２０】
一方、本発明の蓄光釣り糸におけるコーティング成分は蓄光性能を担うものであり、強度、引張弾性率、伸度などの機械的物性はほとんど担っていない。つまり、本発明の蓄光釣り糸の機械的物性は、釣り糸全体に対する芯成分の比率に依存する。よって、本発明の蓄光釣り糸において繊維軸に垂直な断面における芯成分の面積割合（芯成分比率）は、５０〜９５％、特に８０〜９０％であることが重要である。芯成分比率が５０％未満では、釣り糸の機械的物性が不足するため好ましくない。一方、芯成分比率が９５％を越えると、蓄光性能を担うコーティング成分量が不足し発光特性が低下するため好ましくない。
【００２１】
本発明の釣り糸の比重は１．０〜１．３、特に１．０〜１．２の範囲に有ることが重要であり、比重が１未満では、釣り糸が浮きすぎて風の影響を受けやすく、狙ったポイントにエギを投げ込んでも糸に引っ張れてポイントがずれてしまうため好ましくなく、比重が１．３以上と高すぎる場合は、エギと一緒に道糸が沈んでしまい、エギにアクションを加えたとき海老が跳ねるような縦の動きが演出できず、アピール力の低下から結果として釣果が下がってしまうとため好ましくない。
【００２２】
本発明で使用するコーティング材に含まれる蓄光性成分は、アルカリ土類金属酸化物に賦活剤として希土類酸化物をドープさせてなる蓄光性蛍光体からなる。
【００２３】
上記アルカリ土類金属酸化物としては、種々のものを選択することができるが、金属としてＣａ（カルシウム）、Ｓｒ（ストロンチウム）およびＢａ（バリウム）の１種以上を含んだものとすることが好ましい。
【００２４】
また、上記希土類酸化物も種々のものを選択できるが、ランタノイド系、すなわちＬａ（ランタン）、Ｃｅ（セリウム）、Ｐｒ（プラセオジム）、Ｎｄ（ネオジム）、Ｐｍ（プロメチウム）、Ｓｍ（サマリウム）、Ｅｕ（ユウロピウム）、Ｇｄ（ガドリニウム）、Ｔｂ（テルビウム）、Ｄｙ（ジスプロシウム）、Ｈｏ（ホルミウム）、Ｅｒ（エルビウム）、Ｔｍ（ツリウム）、Ｙｂ（イッテルビウム）、Ｌｕ（ルテチウム）の１または複数から選択することができる。
【００２５】
蓄光性蛍光体の具体的な例としては、式Ｍ１−ＸＡｌ２Ｏ４−Ｘ（但し、式中のＭはカルシウム、ストロンチウムおよびバリウムから選ばれる少なくとも１種の金属元素であり、Ｘは−０．３３〜０．６０の範囲の数値を示す）で表される化合物の結晶を粉砕・分級したアルカリ土類酸化物に、Ｅｕ（ユウロピウム）および／またはＤｙ（ジスプロシウム）を式のＭで表される金属元素に対し原糸比で０．００１％以上１０％以下添加されたものなどが挙げられるが、この限りではない。
【００２６】
この蓄光性蛍光体は、その粒子表面に難溶性塩であるリン酸塩をコーティングしたものであることが好ましく、これによりさらに優れた耐水性を示す。
【００２７】
ここで使用するリン酸塩としては、リン酸水素二アンモニウム、リン酸二水素アンモニウム、リン酸二水素ナトリウム二水和物、リン酸水素アンモニウムナトリウム四水和物、ヘキサメタリン酸ナトリウムなどが挙げられるが、これらの塩類以外ではカリウム塩なども使用することができる。
【００２８】
蓄光性蛍光体にリン酸塩を被覆する方法としては、蓄光性蛍光体を乾式で混合する方法、リン酸塩水溶液中でスラリー状に混合する方法、およびリン酸溶液中で攪拌後脱水する方法などが挙げられるが、用いるアルカリ土類金属酸化物および希土類酸化物に応じて、混合するリン酸塩の種類や量、加熱条件を適宜選択することができる。
【００２９】
なお、本発明の蓄光釣り糸を構成する芯成分およびコーティング成分には、必要に応じて、顔料、染料、耐候剤、紫外線吸収剤、酸化防止剤、結晶化抑制剤および可塑剤などの添加物を、本発明の効果を阻害しない範囲で含有させることができる。
【００３０】
また、芯成分である疑似モノフィラメントにコーティング材をコーティングする方法としては、熱可塑性樹脂に蓄光性蛍光剤を配合し溶融したコーティング材をコーティングする一般的なメルトコーティング方法、光硬化性樹脂に蓄光性蛍光剤を配合したコーティング材をディッピングによりコーティングした後に紫外線を当てて固化させる光硬化性樹脂コーティング方法、樹脂製接着剤などに蓄光性蛍光剤を配合したコーティング材をディッピングによりコーティングした後に熱を掛けて固化させるボンドコーティング方法など適選選択できる。
【００３１】
なお、ここで使用する熱可塑性樹脂、光硬化性樹脂および樹脂製接着剤などについては、釣糸の太さや用途に応じて任意の素材を選択し使用することができる。
【００３２】
本発明の蓄光釣り糸においては、２０℃の水中に２４時間放置後の残光輝度保持率が４０〜１００％、特に６０〜１００％の範囲にあることが好ましい。
【００３３】
なお、本発明における残光輝度保持率とは、蓄光釣り糸を２０℃の水中に２４時間放置後、あらかじめ暗所に２４時間以上放置して残光を消去したサンプルに、３６Ｗ（４０形）電球を用い、測定点を１４００ルクスの照度で５分間照射し、照射停止から３分後における残光輝度を輝度計で測定し得られた数値を、水中に放置する前に同様の手法で測定した蓄光釣り糸の３分後の残光輝度の数値で割り返し、１００％を掛けて算出した値である。
【００３４】
この残光輝度保持率が高いほど、蓄光性蛍光体が吸湿することによる残光輝度特性の低下が少ない耐水性に優れた蓄光釣り糸といえる。
【００３５】
つまり、残光輝度保持率が４０％未満であると、実際に釣り糸として使用した場合に数回の使用で残光輝度特性が低下してしまい、夜釣り用の蓄光釣り糸としては好ましくないものとなる。
【００３６】
さらに、本発明の蓄光釣り糸においては、破断強力が１０〜２８ｃＮ／ｄｔｅｘ、特に１５〜２５ｃＮ／ｄｔｅｘの範囲にあること、および破断伸度が２〜１０％、特に４〜８％の範囲にあることが望ましい。
【００３７】
つまり、破断強力と破断伸度が上記の範囲にあれば、エギの操作性や釣り果が一層向上するからである。
【００３８】
本発明の蓄光釣り糸の直径については特に制限しないが、０．１ｍｍ〜０．４ｍｍの範囲にあることが好ましい。つまり、直径が０．１ｍｍを下回ると、強力が不足し、逆に直径が０．４０ｍｍを上回ると、剛直となり、リールに巻いた際にパラケが発生しやすく、さらにリール、竿およびガイドなどに備え付けられた蓄光器を使用する場合に蓄光器の中を通過しにくいといった操作性の低い蓄光釣り糸となるからである。
【００３９】
また、コーティング剤に含まれる蓄光性蛍光体の量についても特に制限しないが、５〜５０重量％の範囲に有ることが好ましい。つまり、含有量が５重量％未満であると、釣り糸の発光性能が劣る傾向が生じ、含有量が５０重量％以上であると、芯糸との接着性に劣る傾向となるためである。
【００４０】
本発明の蓄光釣り糸の断面形状は、その用途や特性を満足させるために様々な形状をとり得る。すなわち、繊維軸方向に垂直な断面の形状を、円形、楕円形、扁平、正多角形および不定形な形状を含む多角形などのいかなる形状にも設定することができる。なおここで、扁平とは楕円もしくは長方形のことを意味するが、数学的に定義される正確な楕円、長方形以外に概ね楕円、長方形またはこれに類似した形状を含み、正多角形とは数学的に定義される正多角形以外に、概ねこれに類似した形状を含むものである。また、繊維軸状に凹凸を設けガイドとの接点を減らすような形状も含まれる。
【００４１】
この様にして製造された本発明の蓄光釣り糸を、夜釣り用の釣り糸として使用した場合には、蓄光釣り糸として十分な強度と、低伸度、低比重と言った優れた特徴を発揮し、特に竿、ガイドまたはリールなどに設置された蓄光器を通過させた場合には、優れた発光性と共に、繰り返し使用しても残光輝度特性の低下が極めて小さくなる。
【００４２】
ここで、本発明の蓄光釣り糸用途は、道糸、ルアーフィッシング用ライン、フライフィッシング用ラインなどの釣り糸全般に渡るものであるが、中でも、蓄光性釣り糸をリールに巻いて使用し、かつ竿、ガイドまたはリールに設置された蓄光器の中を通過することにより発光する蓄光性道糸として使用した場合には、光を発光しやすいことから極めて好適である。
【００４３】
さらに、リールに巻いて使う釣り糸の中でも、特にアオリイカのエギ釣り用道糸として使用した場合には、耐水性に優れ、低比重、高強力、低伸度の蓄光釣り糸の特徴を遺憾なく発揮して、釣り果を一段と高めることができる。
【実施例】
【００４４】
以下に、本発明を実施例に基づいて説明するが、実施例における蓄光釣り糸の評価は以下の方法に準じて行った。
【００４５】
［直径］
アンリツ（株）製レーザー外径測定機”ＫＬ−１５１Ａ”を使用した。繊維３００ｍを３０ｍ／分の速度で計測部を走行させることにより測定し平均直径を算出した。
【００４６】
［破断強度、初期弾性率］
ＪＩＳ−Ｌ１０１３の規定に準じて、試料を２０℃、６５％ＲＨの温湿度調整室で２４時間放置後、（株）オリエンテック社製“テンシロン”ＵＴＭ−４−１００型引張試験機を用い、試長２５０ｍｍ、引張速度３００ｍｍ／分の条件でフィラメントの強力−伸度曲線を求め強度を算出した。
【００４７】
［破断強力、破断伸度］
ＪＩＳ−Ｌ１０１３の規定に準じて、試料を２０℃、６５％ＲＨの温湿度調整室で２４時間放置後、（株）オリエンテック社製“テンシロン”ＵＴＭ−４−１００型引張試験機を用い、試長２５０ｍｍ、引張速度３００ｍｍ／分の条件でフィラメントの破断時の強力と伸度を測定した。
【００４８】
［比重］
比重測定機（（株）島津製作所製”ＳＧＭ３００Ｐ”）を使用し、施行回数５回の平均値を採用した。
【００４９】
［蓄光釣り糸の残光輝度保持率］
測定する蓄光釣り糸を２０℃の水中に２４時間放置後風乾して水分を取り除き、蛍光剤を含まない厚さ１０〜１５ｍｍの白色板に蓄光釣り糸を均一に巻きつける。さらにその直角方向に同じように均一に巻き付ける。この巻き付けを交互に繰り返し、重なり部分の厚みを０．５ｍｍ以上とする。この際に、巻き取られた蓄光釣り糸が重なる部分の面積を１０ｍｍ×１０ｍｍ以上になるようにサンプルを作成し、この重なる部分の輝度を測定点とする。次に、２０℃の暗室内に設置した外部の光を遮断する暗箱中に、あらかじめ暗所に２４時間以上放置して残光を消去したサンプルを投入し、３６Ｗ（４０形）電球（Ｎａｔｉｏｎａｌ製  ＬＷ１００Ｖ３６ＷＬ／１Ｐ）を用い、測定点を１４００ルクスの照度で５分間照射し、照射停止から３分後における残光輝度を輝度計（コニカミノルタ  センシング社製  ＬＳ−１００）で測定する。得られた数値を、水中に放置する前に同様の手法で測定した該蓄光釣り糸の３分後の残光輝度の数値で割り返し、１００％を掛けて算出して得られた数値を残光輝度保持率とした（単位：％）。残光輝度保持率が高いほど蓄光釣り糸が耐水性に優れていることを示す。
【００５０】
［蓄光釣り糸の性能評価］
Ａ．釣果
蓄光釣り糸を道糸としてリールに巻き、その釣り糸を竿に取り付けた蓄光器で発光させながら延べ１０時間夜釣りでアオリイカのエギ釣りを実施し、その結果を次の３段階で評価を行った。
○・・・手首や、腕に負担を掛けることなく、エギのアクションが思ったように操作でき、アオリイカが掛かった際に糸切れがなく、問題なく取り込むことができた、
△・・・手首や、腕に負担をかけることなく、つりができ、アオリイカが掛かった際に糸切れすることなく取り込むことができたが、エギのアクションが少し悪くなりアオリイカが掛かる割合が下がった、
×・・・エギのアクションが思い通りに操作できず、釣果が下がってしまったり、せっかく掛けたアオリイカを糸切れにより逃がしてしまい大切なエギまで無くしてしまったりした。  
【００５１】
Ｂ．夜釣りでの視認性
蓄光釣り糸をアオリイカのエギ釣り用釣り糸としてリールに巻き、その釣り糸を竿に取り付けた蓄光器で発光させて実際に夜釣りを行い、その結果を次の２段階で評価した。
○・・・糸筋が肉眼ではっきりと確認でき、蓄光釣り糸としての機能が十分に発揮できた、
×・・・糸筋を肉眼で視認することが困難、または、最初は視認可能であるが時間とともに蓄光釣り糸としての明るさが減っていった。
【００５２】
［実施例１］
破断強度２６．０ｃＮ／ｄｔｅｘ、初期弾性率５００ｃＮ／ｄｔｅｘの高密度ポリエチレン繊維（東洋紡社製ダイニーマ）原糸を引き揃えて、それぞれリング撚糸機で、１２４ｔ／ｍの下撚り（Ｓ撚り）を与えた後、この下撚り糸を４本合わせて、６５ｔ／ｍの上撚り（Ｚ撚り）を与えて直径０．１１５ｍｍの芯糸を得た。
【００５３】
上記芯糸に、コニシ社製ボンドスーパークリヤーに根本特殊化学社製Ｎ夜光ルミノーバＧＬＬ３００ＦＦＳ（リン酸塩コーティングあり）を２０重量％分散させたコーティング材をディッピングし、直径０．１３ｍｍのダイスを通して形を整えた後、温度１５５℃の温風乾燥炉で乾燥させ、蓄光釣り糸を得た。
【００５４】
得られた蓄光釣り糸の評価結果を表１に示す。
【００５５】
［実施例２］
蓄光性蛍光体として、根本特殊化学社製Ｎ夜光ルミノーバＧＬＬ３００ＦＦＳ（リン酸塩コーティングなし）を使用したこと以外は、実施例１と同じ方法で蓄光釣り糸を得た。
【００５６】
得られた蓄光釣り糸の評価結果を表１に示す。
【００５７】
［実施例３］
破断強度２６．０ｃＮ／ｄｔｅｘ、初期弾性率５００ｃＮ／ｄｔｅｘの高密度ポリエチレン繊維（東洋紡社製ダイニーマ）原糸を使い４本を、ブレード角度１９度で製紐した直径０．１１５ｍｍの組み糸を芯糸に使用した以外は、実施例１と同じ方法で蓄光釣り糸を得た。
【００５８】
得られた蓄光釣り糸の評価結果を表１に示す。
【００５９】
［実施例４］
破断強度２６．０ｃＮ／ｄｔｅｘ、初期弾性率５００ｃＮ／ｄｔｅｘの高密度ポリエチレン繊維（東洋紡社製ダイニーマ）原糸を引き揃えて、それぞれリング撚糸機で、１２４ｔ／ｍの下撚り（Ｓ撚り）を与えた後、この下撚り糸を３本合わせて、６５ｔ/ｍの上撚り（Ｚ撚り）を与えて直径０．１７０ｍｍの芯糸を得た。
【００６０】
上記芯糸に、宇部興産社製低密度ポリエチレンに根本特殊化学社製Ｎ夜光ルミノーバＧＬＬ３００ＦＦＳ（リン酸塩コーティングあり）を２０重量％含有させた樹脂組成物を、エクストルーダー型押し出し機で樹脂温度１８０℃となるように加熱押し出し、クロスヘット部でメルトコーティングすることにより蓄光釣り糸を得た。
【００６１】
得られた蓄光釣り糸の評価結果を表１に示す。
【００６２】
［実施例５］
破断強度２６．０ｃＮ／ｄｔｅｘ、初期弾性率５００ｃＮ／ｄｔｅｘの高密度ポリエチレン繊維（東洋紡社製ダイニーマ）原糸使い６本を、ブレード角度１９度で製紐した直径０．２１０ｍｍの芯糸を得た。
【００６３】
上記芯糸に、ＪＳＲ社製光硬化樹脂ＤｅｓｏｌｉｔｅＺ７００２に根本特殊化学社製Ｎ夜光ルミノーバＧＬＬ３００ＦＦＳ（リン酸塩コーティングあり）を２０重量％分散させたコーティング材をディッピングし、直径０．２６０ｍｍのダイスを通して形を整えた後、糸表面に紫外線を照射させ、蓄光釣り糸を得た。
【００６４】
得られた蓄光釣り糸の評価結果を表１に示す。
【００６５】
［比較例１］
破断強度１１．０ｃＮ／ｄｔｅｘ、初期弾性率４０ｃＮ／ｄｔｅｘのナイロン繊維（東レ社製）原糸使い４本を、ブレード角度１９度で製紐した直径０．０８０ｍｍの芯糸を得た。
【００６６】
上記芯糸に、コニシ社製ボンドスーパークリヤーに根本特殊化学社製Ｎ夜光ルミノーバＧＬＬ３００ＦＦＳ（リン酸塩コーティングあり）を２０重量％分散させたコーティング材をディッピングし、直径０．１３０ｍｍのダイスを通して形を整えた後、温度１５５℃の温風乾燥炉で乾燥させ、蓄光釣り糸を得た。
【００６７】
得られた蓄光釣り糸の評価結果を表１に示す。
【００６８】
［比較例２］
破断強度２６．０ｃＮ／ｄｔｅｘ、初期弾性率５００ｃＮ／ｄｔｅｘの高密度ポリエチレン繊維（東洋紡社製ダイニーマ）原糸を６本引き揃え、そのままコニシ社製ボンドスーパークリヤーに根本特殊化学社製Ｎ夜光ルミノーバＧＬＬ３００ＦＦＳ（リン酸塩コーティングあり）を２０重量％分散させたコーティング材をディッピングし、蓄光釣り糸の作成を試みたが、ダイニーマの繊維がバラケてしまい、蓄光釣り糸が得られなかった。
【００６９】
［比較例３］
芯成分とコーティング成分の断面積割合が芯＝９８％：鞘＝２％となるように変更した以外は、実施例１と同じ方法で蓄光釣り糸を得た。
【００７０】
得られた蓄光釣り糸の評価結果を表１に示す。
【００７１】
［比較例４］
芯成分とコーティング成分の断面積割合が芯＝３０％：鞘＝７０％となるように変更した以外は、実施例１と同じ方法で蓄光釣り糸を得た。
【００７２】
得られた蓄光釣り糸の評価結果を表１に示す。
【００７３】
【表１】
2007282580.tif 000002
【００７４】
表１から明らかなように、本発明の蓄光釣り糸（実施例１〜５）は、いずれも光などの外部刺激により発光し、光を取り除いた後においても極めて長時間の残光輝度特性を有すると共に、耐水性にも優れ、低比重、高強力、低伸度の特性を有する蓄光釣り糸であり、特に夜釣りにおけるアオリイカのエギ釣りよう釣り糸として最適なものであった。
【００７５】
一方、芯糸用原糸の破断強力、初期弾性率が低くい釣り糸（比較例１）は、釣り糸の強度が低く、実際につりに使用した場合、糸切れにより逃がしてしまい大切なエギまでなくしてしまうなどの点で実用性に欠けるものであった。
【００７６】
芯糸に撚り加工または製紐加工をしない釣り糸（比較例２）は、芯糸にコーティングする段階で芯糸がバラケてしまい、蓄光釣り糸に加工することができなかった。
【００７７】
芯成分の比率が高くなっている釣り糸（比較例３）は、釣り糸の強度の面では問題ないが、出来上がった釣り糸の比重が低くなりすぎて、実際に釣り糸として使用したときに、釣り糸が浮きすぎて風の影響を受けやすく、狙ったポイントにエギを投げ込んでも糸に引っ張られてポイントがずれてしい、釣果が極端に落ちてしまうと共に、コーティング成分が少なくなることから、夜釣りでの視認性に欠け実用性に劣るものであった。
【００７８】
また、芯成分の比率が低すぎる釣り糸（比較例４）は、視認性の点では問題ないが、コーティング成分の量が多すぎて、釣り糸の比重が高く成りすぎてエギと一緒に道糸が沈んでしまい、エギにアクションを加えたとき海老が跳ねるような縦の動きが演出できず、結果として釣果が下がってしまうばかりか、釣り糸の強度が極端に低くなってしまい、釣り糸が切れてしまうため、実用性に欠けるものであった。
【産業上の利用可能性】
【００７９】
以上説明したように、本発明の釣り糸は、高強度で耐水性にも優れ、低比重、高強力、低伸度の特性を有する釣り糸として、繰り返し使用した場合においても、強度や残光輝度特性の低下が小さく、十分な耐久性を有することから、なかでもアオリイカのエギ釣り用蓄光釣り糸として有効に使用することができ、特に夜釣りにおいてしっかりと糸が視認でき、エギの動きについても海老が跳ねるような大きな縦の動きが演出できるようになり、アオリイカの釣果アップに繋がることからその実用性が極めて高い。